СМЕСИ ИЗ ПОЛИОЛЕФИНОВЫХ СМОЛ ДЛЯ ВЫСОКОЙ СТОЙКОСТИ К РАСТРЕСКИВАНИЮ ПОД ДЕЙСТВИЕМ НАПРЯЖЕНИЯ И ХОРОШЕЙ ПЕРЕРАБАТЫВАЕМОСТИ

1. Полиэтиленовая композиция, содержащая смесь, полученную в расплаве, при этом смесь, полученная в расплаве, содержит
3
2
а) первый мультимодальный полиэтилен, при этом первый мультимодальный полиэтилен характеризуется средней среднемассовой молекулярной массой, являющейся среднемассовой молекулярной массой (Mw) в диапазоне от более, чем 90000 до 200000 г/моль, или высокой среднемассовой молекулярной массой, являющейся среднемассовой молекулярной массой (Mw) в диапазоне от более, чем 200000 до 1000000 г/моль, плотностью в диапазоне от более, чем 0,950 до 0,965 г/см в соответствии с документом ISO 1183 и значением MFR в диапазоне от 0,3 до 2,0 г/10 мин в соответствии с документом ISO 1133; и
3
2
b) второй мультимодальный полиэтилен, при этом второй мультимодальный полиэтилен характеризуется высокой среднемассовой молекулярной массой, являющейся среднемассовой молекулярной массой (Mw) в диапазоне от более, чем 200000 до 1000000 г/моль, плотностью в диапазоне от 0,940 до 0,950 г/см в соответствии с документом ISO 1183 и значением MFR в диапазоне от 0,03 до 0,15 г/10 мин в соответствии с документом ISO 1133;
2
где полимерная композиция характеризуется значением в испытании на ползучесть с полным надрезом (FNCT) в соответствии с документом ISO 16770, составляющим, по меньшей мере, 58 часов, и ударной вязкостью по Шарпи при температуре 23°С, составляющей, по меньшей мере, 4 кДж/м в соответствии с документом ISO 179.
2. Полиэтиленовая композиция по п. 1, где полимерная композиция характеризуется значением FNCT в диапазоне от 58 до 100 часов.
3. Полиэтиленовая композиция по п. 1 или 2, где полиэтиленовая композиция характеризуется ударной вязкостью по Шарпи при температуре 23°С в диапазоне от 4 до 10 кДж/.
4. Полиэтиленовая композиция по любому из предшествующих пунктов, где первый мультимодальный полиэтилен является бимодальным полиэтиленом или тримодальным полиэтиленом, и второй мультимодальный полиэтилен является бимодальным полиэтиленом или тримодальным полиэтиленом.
5. Полиэтиленовая композиция по п. 4, где бимодальный полиэтилен содержит, соответственно, от 40 до 60 мас.% этиленового гомополимера и от 40 до 60 мас.% этиленового сополимера, при расчете на совокупную массу бимодального полиэтилена, где этиленовый сополимер включает сомономер в количестве, составляющем, по меньшей мере, 0,30 моль.% по отношению к совокупному количеству мономера в этиленовом сополимере.
6. Полиэтиленовая композиция по п. 5, где сомономер выбирают из группы, состоящей из 1-бутена, 1-гексена, 1-октена.
2
3
7. Полиэтиленовая композиция по любому из пп. 4-6, где бимодальный полиэтилен характеризуется значением MFR в диапазоне от 0,02 до 1,0 г/10 мин в соответствии с документом ISO 1133 и/или плотностью в диапазоне от 0,945 до 0,960 г/см в соответствии с документом ISO 1138.
8. Полиэтиленовая композиция по любому из пп. 4-7, где бимодальный полиэтилен характеризуется среднемассовой молекулярной массой в диапазоне от 100000 до 400000 г/моль согласно измерению при использовании гельпроникающей хроматографии.
9. Полиэтиленовая композиция по любому из пп. 4-8, где тримодальный полиэтилен содержит
2
(А) от 30 до 65 мас.% при расчете на совокупную массу тримодального полиэтилена, низкомолекулярного полиэтилена, где низкомолекулярный полиэтилен характеризуется значением MFR в диапазоне от 500 до 1000 г/10 мин в соответствии с документом ISO 1133 и среднемассовой молекулярной массой (Mw) в диапазоне от 20000 до 90000 г/моль согласно измерению при использовании гельпроникающей хроматографии;
(В) от 5 до 40 мас.% при расчете на совокупную массу тримодального полиэтилена, сверхвысокомолекулярного полиэтилена, характеризующегося среднемассовой молекулярной массой (Mw) в диапазоне от более, чем 1000000 до 5000000 г/моль; и
(С) от 20 до 60 мас.% при расчете на совокупную массу тримодального полиэтилена, высокомолекулярного полиэтилена, характеризующегося среднемассовой молекулярной массой (Mw) в диапазоне от более, чем 200000 до 1000000 г/моль.
10. Полиэтиленовая композиция по любому из пп. 4-9, где тримодальный полиэтилен характеризуется среднемассовой молекулярной массой в диапазоне от 80000 до 500000 г/моль согласно измерению при использовании гельпроникающей хроматографии.
11. Полиэтиленовая композиция по любому из предшествующих пунктов, где смесь, полученная в расплаве, содержит, соответственно, от 70 до 97 мас.%  первого мультимодального полиэтилена; и от 3 до 30 мас.% второго мультимодального полиэтилена, при расчете на совокупную массу смеси, полученной в расплаве.
2
12. Полиэтиленовая композиция по любому из предшествующих пунктов, где полиэтиленовая композиция характеризуется значением MFR в диапазоне от 0,05 до 2,0 г/10 мин в соответствии с документом ISO 1133.
3
13. Полиэтиленовая композиция по любому из предшествующих пунктов, где полиэтиленовая композиция характеризуется плотностью в диапазоне от 0,945 до 0,960 г/см в соответствии с документом ISO 1183.
14. Полиэтиленовая композиция по любому из предшествующих пунктов, где полиэтиленовая композиция характеризуется среднемассовой молекулярной массой в диапазоне от 80000 до 500000 г/моль согласно измерению при использовании гельпроникающей хроматографии; и/или коэффициентом полидисперсности в диапазоне от 10 до 25.
15. Изделие, содержащее полиэтиленовую композицию по любому из предшествующих пунктов.